(57)【要約】【課題】磁場によって治療するための布帛であって柔軟性に優れる磁気治療用布帛および繊維製品を提供する。【解決手段】磁気治療用布帛であって、磁場を発生させるための導電体を含む。【選択図】図１
2017031552.tif 000002
【特許請求の範囲】
【請求項１】
磁気治療用布帛であって、
磁場を発生させるための導電体を含むことを特徴とする磁気治療用布帛。
【請求項２】
前記導電体が、導電性繊維、または布帛表面に固着された導電性樹脂もしくは金属、または布帛表面に接着されたフレキシブル基板である、請求項１に記載の磁気治療用布帛。
【請求項３】
布帛が、捲縮繊維、または弾性繊維、または２成分がサイドバイサイド型もしくは偏心芯鞘型に貼り合わされた複合繊維を含む、請求項１または請求項２に記載の磁気治療用布帛。
【請求項４】
布帛が編物組織を有する、請求項１〜３のいずれかに記載の磁気治療用布帛。
【請求項５】
布帛のタテ方向またはヨコ方向において、ＪＩＳ  Ｌ１０９６−２０１０  ８．１６．１  Ｂ法にて測定した伸び率が１％以上である、請求項１〜４のいずれかに記載の磁気治療用布帛。
【請求項６】
布帛の目付けが５０〜２５０ｇ／ｍ２の範囲内である、請求項１〜５のいずれかに記載の磁気治療用布帛。
【請求項７】
請求項１〜６のいずれかに記載の磁気治療用布帛を用いてなり、シャツ、セーター、ベスト、インナーウエアー、ブラジャー、パンツ、スカート、サポーター、帽子、手袋、靴下、腹巻、およびスカーフからなる群より選択されるいずれかの繊維製品。
【発明の詳細な説明】
【技術分野】
【０００１】
本発明は、磁場によって治療するための布帛であって柔軟性に優れる磁気治療用布帛および繊維製品に関する。
【背景技術】
【０００２】
近年、磁場によって治療する、着用可能な治療装置が各種提案されている（例えば、特許文献１、特許文献２、特許文献３参照）。
しかしながら、これらに治療装置は、柔軟性の点でまだ満足とはいえず、着用快適性の点で十分ではなかった。
【先行技術文献】
【特許文献】
【０００３】
【特許文献１】特開２０１６−３２０号公報
【特許文献２】実用新案登録第３０２６７６３号公報
【特許文献３】特表２００９−５２８０７３号公報
【発明の概要】
【発明が解決しようとする課題】
【０００４】
本発明は上記の背景に鑑みなされたものであり、その目的は磁場によって治療するための布帛であって、柔軟性に優れる磁気治療用布帛および繊維製品を提供することにある。
【課題を解決するための手段】
【０００５】
本発明者は上記の課題を達成するため鋭意検討した結果、磁場によって治療するための布帛において、布帛の構造を巧みに工夫することにより柔軟性が向上することを見出し、さらに鋭意検討を重ねることにより本発明を完成するに至った。
【０００６】
かくして、本発明によれば「磁気治療用布帛であって、磁場を発生させるための導電体を含むことを特徴とする磁気治療用布帛。」が提供される。
その際、前記導電体が、導電性繊維、または布帛表面に固着された導電性樹脂もしくは金属、または布帛表面に接着されたフレキシブル基板であることが好ましい。また、布帛が、捲縮繊維、または弾性繊維、または２成分がサイドバイサイド型もしくは偏心芯鞘型に貼り合わされた複合繊維を含むことが好ましい。また、布帛が編物組織を有することが好ましい。また、布帛のタテ方向またはヨコ方向において、ＪＩＳ  Ｌ１０９６−２０１０  ８．１６．１  Ｂ法にて測定した伸び率が１％以上であることが好ましい。また、布帛の目付けが５０〜２５０ｇ／ｍ２の範囲内であることが好ましい。
また、本発明によれば、前記の磁気治療用布帛を用いてなり、シャツ、セーター、ベスト、インナーウエアー、ブラジャー、パンツ、スカート、サポーター、帽子、手袋、靴下、腹巻、およびスカーフからなる群より選択されるいずれかの繊維製品が提供される。
【発明の効果】
【０００７】
本発明によれば、磁場によって治療するための布帛であって柔軟性に優れる磁気治療用布帛および繊維製品が得られる。
【図面の簡単な説明】
【０００８】
【図１】本発明において、導電性樹脂もしくは金属がコイル状に固着されている態様を模式的に示す図である。
【図２】本発明において、導電性繊維が編み込まれている態様を模式的に示す図である。
【発明を実施するための形態】
【０００９】
以下、本発明の実施の形態について詳細に説明する。まず、本発明の布帛は、磁場によって治療するための布帛である。治療対象となる病気や疾患は特に限定されないが、例えば、癌、心臓疾患、肩こり、腰痛、頭痛などが例示される。
【００１０】
本発明の第１の態様において、布帛表面に導電性樹脂または金属が固着されている。導電性樹脂または金属は布帛の両面に固着されていてもよいが、片面に固着されていることが好ましい。また、導電性樹脂または金属は布帛に直接固着されていてもよいし、間接的に固着されていてもよい。
例えば、布帛に樹脂を積層し、その上に導電性樹脂または金属を固着すると、布帛の反対面まで透過することがなく好ましい。その際、樹脂としてはウレタン樹脂が、布帛の柔軟性が損なわれず好ましい。
【００１１】
前記通電性樹脂としては、抵抗値が１０−４Ω／ｃｍ２以下（より好ましくは１×１０−６〜１×１０−４Ω／ｃｍ２）である樹脂が好ましい。かかる導電性樹脂としては銀ペースト、銅ペースト、カーボンペーストなど銀または銅またはカーボンを含むものが好ましい。市販のものでは、藤倉化成（株）製「ドータイト」（商品名）などが例示される。その際、固着方法としては、通常のプリント（印刷）でよい。
【００１２】
また、蒸着等の方法により銀や銅などの金属を直接、布帛に固着させてもよい。
ここで、通電性樹脂や金属の塗布パターンは特に限定されず、任意のパターンでよく、
例えば、図１に示すようにコイル状パターンであると、導電体に通電することにより体の前から後ろ（後ろから前）にかけて磁場が発生しやすく好ましい。
【００１３】
また、布帛としては、目付けが５０〜２５０ｇ／ｍ２の布帛が好ましい。該目付けが２５０ｇ／ｍ２より大きいと、衣料の重量が重くなり着用快適性が低下するおそれがある。逆に、該目付けが５０ｇ／ｍ２より小さいと、布帛強度が低下するおそれがある。
また、前記布帛のタテ方向またはヨコ方向において、ＪＩＳ  Ｌ１０９６−２０１０  ８．１６．１  Ｂ法にて測定した伸び率が１％以上（より好ましくは１０〜４０％）であることが好ましい。かかる伸び率が１％未満の場合、柔軟性が低下するおそれがある。
【００１４】
前記布帛が、捲縮繊維、または弾性繊維、または２成分がサイドバイサイド型もしくは偏心芯鞘型に貼り合わされた複合繊維を含むとストレッチ性が向上し好ましい。その際、捲縮繊維としては仮撚捲縮加工糸が特に好ましい。弾性繊維としてはポリウレタン繊維やポリエーテルエステル繊維などが好ましい。
ここで、仮撚捲縮加工糸には第１ヒーター域で仮撚をセットした、いわゆるｏｎｅ  ｈｅａｔｅｒ仮撚捲縮加工糸と、該糸をさらに第２ヒーター域に導入して弛緩熱処理した、いわゆるｓｅｃｏｎｄ  ｈｅａｔｅｒ仮撚捲縮加工糸とがあり、どちらを用いてもよい。
前記捲縮繊維において、捲縮率が２％以上（より好ましくは１０〜３０％）であることが好ましい。該捲縮率が２％未満では十分なストレッチ性が得られないおそれがある。
【００１５】
また、前記捲縮繊維、または弾性繊維、または２成分がサイドバイサイド型もしくは偏心芯鞘型に貼り合わされた複合繊維において、単繊維繊度が２．３ｄｔｅｘ以下（好ましくは０．００００２〜２．０ｄｔｅｘ、特に好ましくは０．１〜２．０ｄｔｅｘ）であることが好ましい。該単繊維繊度は小さいほどよく、ナノファイバーと称せられる単繊維径が１０００ｎｍ以下のものでもよい。また、かかる繊維が、総繊度３３〜２２０ｄｔｅｘ、フィラメント数５０〜３００本（より好ましくは１００〜３００本）のマルチフィラメントであることが好ましい。
【００１６】
また、前記捲縮繊維、または弾性繊維、または２成分がサイドバイサイド型もしくは偏心芯鞘型に貼り合わされた複合繊維の単繊維横断面形状としては、通常の丸断面でもよいが、丸断面以外の異型断面形状であってもよい。かかる異型断面形状としては、三角、四角、十字、扁平、くびれ付扁平、Ｈ型、Ｗ型などが例示される。その際、扁平な断面形状の、長手中心線方向の長さＢの、この長手中心線方向に直角をなして交差する方向における最大幅Ｃ１に対する比Ｂ／Ｃ１により表される断面扁平度が２〜６（より好ましくは３．１〜５．０）の範囲内であることが、布帛のソフト性の点で好ましい。また、その幅の最大値Ｃ１の、最小値Ｃ２に対する比Ｃ１／Ｃ２が、１．０５〜４．００（より好ましくは１．１〜１．５）の範囲内であることが、布帛の吸水性の点で好ましい。
【００１７】
前記捲縮繊維、または弾性繊維、または２成分がサイドバイサイド型もしくは偏心芯鞘型に貼り合わされた複合繊維を構成する繊維としては特に制限されず、ポリエステル繊維、アクリル繊維、ナイロン繊維、レーヨン繊維、アセテート繊維、さらには、綿、ウール、絹などの天然繊維やこれらを複合したものが使用可能である。特にポリエステル繊維が好ましい。かかるポリエステルとしては、テレフタル酸を主たる酸成分とし、炭素数２〜６のアルキレングリコール、すなわちエチレングリコール、トリメチレングリコール、テトラメチレングリコール、ペンタメチレングリコール、ヘキサメチレングリコールからなる群より選ばれた少なくとも１種を主たるグリコール成分とするポリエステルが好ましい。なかでも、エチレングリコールを主たるグリコール成分とするポリエステル（ポリエチレンテレフタレート）またはトリメチレングリコールを主たるグリコール成分とするポリエステル（ポリトリメチレンテレフタレート）が特に好ましい。
【００１８】
かかるポリエステルには、必要に応じて少量（通常３０モル％以下）の共重合成分を有していてもよい。その際、使用されるテレフタル酸以外の二官能性カルボン酸としては、例えばイソフタル酸、ナフタリンジカルボン酸、ジフェニルジカルボン酸、ジフェノキシエタンジカルボン酸、β−ヒドロキシエトキシ安息香酸、ｐ−オキシ安息香酸、５−ナトリウムスルホイソフタル酸、アジピン酸、セバシン酸、１，４−シクロヘキサンジカルボン酸のごとき芳香族、脂肪族、脂環族の二官能性カルボン酸をあげることができる。また、上記グリコール以外のジオール化合物としては、例えばシクロヘキサン−１，４−ジメタノール、ネオペンチルグリコール、ビスフェノールＡ、ビスフェノールＳのごとき脂肪族、脂環族、芳香族のジオール化合物およびポリオキシアルキレングリコール等をあげることができる。
【００１９】
前記ポリエステルは任意の方法によって合成したものでよい。例えばポリエチレンテレフタレートの場合について説明すると、テレフタル酸とエチレングリコールとを直接エステル化反応させるか、テレフタル酸ジメチルのごときテレフタル酸の低級アルキルエステルとエチレングリコールとをエステル交換反応させるかまたはテレフタル酸とエチレンオキサイドとを反応させるかしてテレフタル酸のグリコールエステルおよび／またはその低重合体を生成させる第１段階の反応と、第１段階の反応生成物を減圧下加熱して所望の重合度になるまで重縮合反応させる第２段階の反応によって製造されたものでよい。また、前記ポリエステルは、マテリアルリサイクルまたはケミカルリサイクルされたポリエステル、または、特開２００４−２７００９７号公報や特開２００４−２１１２６８号公報に記載されているような、特定のリン化合物およびチタン化合物を含む触媒を用いて得られたポリエステルであってもよい。さらには、ポリ乳酸やステレオコンプレックスポリ乳酸などの生分解性を有するポリエステルでもよい。
【００２０】
前記ポリエステルに紫外線吸収剤がポリエステル重量対比０．１重量％以上（好ましくは０．１〜５．０重量％）含まれていると、布帛に紫外線遮蔽性が付加され好ましい。かかる紫外線吸収剤としては、ベンゾオキサジン系有機紫外線吸収剤、ベンゾフェノン系有機紫外線吸収剤、ベンゾトリアゾール系有機紫外線吸収剤、サリチル酸系有機紫外線吸収剤などが例示される。なかでも、紡糸の段階で分解しないという点からベンゾオキサジン系有機紫外線吸収剤が特に好ましい。
【００２１】
かかるベンゾオキサジン系有機紫外線吸収剤としては、特開昭６２−１１７４４号公報に開示されたものが好適に例示される。すなわち、２−メチル−３，１−ベンゾオキサジン−４−オン、２−ブチル−３，１−ベンゾオキサジン−４−オン、２−フェニル−３，１−ベンゾオキサジン−４−オン、２，２’−エチレンビス（３，１−ベンゾオキサジン−４−オン）、２，２’−テトラメチレンビス（３，１−ベンゾオキサジン−４−オン）、２，２’−ｐ−フェニレンビス（３，１−ベンゾオキサジン−４−オン）、１，３，５−トリ（３，１−ベンゾオキサジン−４−オン−２−イル）ベンゼン、１，３，５−トリ（３，１−ベンゾオキサジン−４−オン−２−イル）ナフタレンなどである。
【００２２】
また、前記ポリエステルに艶消し剤（二酸化チタン）がポリエステル重量対比０．２重量％以上（好ましくは０．３〜２．０重量％）含まれていると、布帛に防透性が付加され好ましい。
さらに前記ポリエステルには、必要に応じて、微細孔形成剤（有機スルホン酸金属塩）、着色防止剤、熱安定剤、難燃剤（三酸化二アンチモン）、蛍光増白剤、着色顔料、帯電防止剤（スルホン酸金属塩）、吸湿剤（ポリオキシアルキレングリコール）、抗菌剤、その他の無機粒子の１種以上が含まれていてもよい。
【００２３】
また、前記複合繊維を構成する２成分としては、ポリトリメチレンテレフタレートとポリトリメチレンテレフタレートとの組合せ、ポリトリメチレンテレフタレートとポリエチレンテレフタレートとの組合せ、ポリエチレンテレフタレートとポリエチレンテレフタレート、ポリブチレンテレフタレートとポリエチレンテレフタレートとの組合せなどが好ましく、２成分をこれらのポリマーで構成することにより、潜在捲縮性を有することになり、布帛に染色加工等の熱処理を施すと潜在捲縮が顕在化する。
また、これらの伸縮性を有する繊維を芯部に配し、他の繊維を鞘部に配した芯鞘型複合糸（空気混繊糸、カバリング糸、合撚糸、複合紡績糸など）として布帛に含ませてもよい。
【００２４】
前記布帛の組織は特に限定されず、編物、織物、不織布いずれでもよい。例えば、平織、綾織、サテンなどの織組織を有する織物や、天竺、スムース、フライス、鹿の子、そえ糸編、デンビー、ハーフなどの編組織を有する編物、不織布などが好適に例示されるが、これらに限定されるものではない。層数も単層でもよいし、２層以上の多層であってもよい。なかでも優れた柔軟性を得る上で編物が好ましい。特に経編または緯編（丸編）組織を有する編物が好ましい。
【００２５】
その際、前記編物において、編物密度が、コース数４０〜１００／２．５４ｃｍかつウエール数３０〜６０／２．５４ｃｍであることが好ましい。また、前記編物に吸水加工が施されていることが好ましい。布帛に吸水加工が施されることにより、その布帛を含む衣料の吸汗性が向上し、 優れた着用快適性が得られる。
前記布帛に、常法の染色加工、起毛加工、紫外線遮蔽あるいは抗菌剤、消臭剤、防虫剤、防蚊剤、防水材、蓄光剤、再帰反射剤、マイナスイオン発生剤、撥水剤等の機能を付与する各種加工を付加適用してもよい。
【００２６】
次に、本発明の第２の態様において、布帛に導電性繊維が含まれる。その際、導電性繊維としては特に限定されないが、導電性アクリル繊維や導電性ナイロン繊維が例示される。
導電性アクリル繊維としては、アクリル繊維に導電性カーボンを練り込んだ繊維、鞘部がアクリルからなり、かつ芯部が導電性カーボン含有ポリマーからなる芯鞘型複合繊維、偏心芯鞘型複合繊維などが好ましい。
【００２７】
導電性ナイロン繊維としては、脂肪族ポリアミドに導電性カーボンを練り込んだ繊維、鞘部が脂肪族ポリアミド、鞘部が導電性カーボン含有ポリマー、白色導電性ポリマーからなる芯鞘型複合繊維、偏心芯鞘型複合繊維などを挙げることができる。市販品では、ソルシア社製「ＮＯ  ＳＨＯＣＫ（登録商標）」（導電性カーボン微粒子を練り込みナイロン導電糸）などが例示される。
前記導電性繊維において、繊維は、長繊維（マルチフィラメント）でもよいし短繊維でもよい。単繊維繊度としては１〜５ｄｔｅｘの範囲が好ましい。
【００２８】
第２の態様において、導電性繊維以外の繊維としては、第１の態様と同様の繊維でよい。
また、第２の態様において、布帛の組織は第１の態様と同様でよいが、編物が好ましい。特に、緯編（丸編）が好ましい。
例えば、緯編（丸編）を採用し、図２のように導電性繊維が身体を取り巻くように配すると、導電性繊維に通電することにより足から頭にかけて（頭から足にかけて）磁場が形成され好ましい。
【００２９】
第２の態様において、編物密度が、コース数４０〜１００／２．５４ｃｍかつウエール数３０〜６０／２．５４ｃｍであることが好ましい。また、前記編物に吸水加工が施されていることが好ましい。布帛に吸水加工が施されることにより、その布帛を含む衣料の吸汗性が向上し、 優れた着用快適性が得られる。
また、第２の態様においても、布帛に、常法の染色加工、起毛加工、紫外線遮蔽あるいは抗菌剤、消臭剤、防虫剤、防蚊剤、防水材、蓄光剤、再帰反射剤、マイナスイオン発生剤、撥水剤等の機能を付与する各種加工を付加適用してもよい。
【００３０】
次に、本発明の第３の態様において、フレキシブル基板が布帛に接着されている。かかるフレキシブル基板としては、フィルム（ポリエステルフィルムなど）に銅などの金属が印刷や蒸着により固着されたものが好ましい。
また、フレキシブル基板を布帛に接着させる方法は接着剤による化学的な方法、熱接着、縫着などが例示される。
【００３１】
また、第３の態様において、布帛としては、第１の態様と同様でよいが、編物が好ましい。さらには、布帛に、常法の染色加工、起毛加工、紫外線遮蔽あるいは抗菌剤、消臭剤、防虫剤、防蚊剤、防水材、蓄光剤、再帰反射剤、マイナスイオン発生剤、撥水剤等の機能を付与する各種加工を付加適用してもよい。
【００３２】
本発明の磁気治療用布帛において、導電体に通電することにより磁場が発生し、磁気治療が可能となる。その際、通電は直流でもよいし交流でもよい。また、周波数や強弱を適宜調整してもよい。さらには、これらを身体の状況に応じて変動または自動制御できるようにしてもよい。
【００３３】
本発明の磁気治療用布帛は前記の構成を有するので柔軟性に優れ、各種の上衣やボトム、服飾品などに用いることができる。例えば、シャツ、セーター、ベスト、インナーウエアー、ブラジャー、パンツ、スカート、サポーター、帽子、手袋、靴下、腹巻、スカーフなどが例示される。
かかる繊維製品は前記の磁気治療用布帛を用いているので柔軟性に優れる。
【実施例】
【００３４】
以下、実施例をあげて本発明を詳細に説明するが、本発明はこれらによって何ら限定されるものではない。なお、実施例中の各物性は下記の方法により測定したものである。
【００３５】
（１）捲縮率
供試糸条を、周長が１．１２５ｍの検尺機のまわりに巻きつけて、乾繊度が３３３３ｄｔｅｘのかせを調製した。前記かせを、スケール板の吊り釘に懸垂して、その下部分に６ｇの初荷重を付加し、さらに６００ｇの荷重を付加したときのかせの長さＬ０を測定する。その後、直ちに、前記かせから荷重を除き、スケール板の吊り釘から外し、このかせを沸騰水中に３０分間浸漬して、捲縮を発現させる。沸騰水処理後のかせを沸騰水から取り出し、かせに含まれる水分をろ紙により吸収除去し、室温において２４時間風乾する。この風乾されたかせを、スケール板の吊り釘に懸垂し、その下部分に、６００ｇの荷重をかけ、１分後にかせの長さＬ１ａを測定し、その後かせから荷重を外し、１分後にかせの長さＬ２ａを測定する。供試フィラメント糸条の捲縮率（ＣＰ）を、下記式により算出する。
ＣＰ（％）＝（（Ｌ１ａ−Ｌ２ａ）／Ｌ０）×１００
【００３６】
（２）ストレッチ性
ＪＩＳ  Ｌ１０９６−２０１０  ８．１６．１  Ｂ法にて伸び率を測定した。
【００３７】
（３）目付けの測定方法
ＪＩＳＬ１０１８−１９９０  ６．４により目付け（ｇ／ｍ２）を測定した。
【００３８】
（４）カバーファクターＣＦ
下記式により算出した。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【００３９】
（５）抵抗値
デジタルテスター（ＦＬＵＫＥ社製、型番８８０８Ａ）を用いて測定した。
【００４０】
［実施例１］
ポリエチレンテレフタレートからなる仮撚捲縮加工糸（１６７ｄｔｅｘ／１４４ｆｉｌ、捲縮率１４％）を用い、２８Ｇシングル丸編機を使用して天竺組織の丸編物を編成した。そして、該編物に通常の染色仕上げ加工を行い、ファイナルセット工程で吸水加工を施した。
かくして得られた編物において、目付け１３０ｇ／ｍ２、密度４２コース／２．５４ｃｍ、４１ウエール／２．５４ｃｍ、ヨコ方向の伸び率５０％であった。
次いで、図１に示すようなコイル状パターンで、抵抗値４×１０−６Ω／ｃｍ２の銀粒子を使用したドータイト（導電性樹脂）を１００メッシュの製版を用いてプリントした後、該布帛を用いてＴシャツを得た。
次いで、前記導電性樹脂に通電（交流）し、体の前から後ろ（後ろから前）にかけて磁場を発生させた。
【００４１】
［実施例２］
ポリエチレンテレフタレートからなる仮撚捲縮加工糸（１６７ｄｔｅｘ／１４４ｆｉｌ、捲縮率１４％）と導電性ナイロン繊維（ナイロン繊維に銀メッキを施した市販品）とを用い、２８Ｇシングル丸編機を使用して天竺組織の丸編物を編成した。その際、図２に示すように、導電性ナイロン繊維を５ｍｍピッチで配した。そして、該編物に通常の染色仕上げ加工を行い、ファイナルセット工程で吸水加工を施した後、該布帛を用いてＴシャツを得た。
次いで、前記導電性繊維に通電（交流）し、体の前から後ろ（後ろから前）にかけて磁場を発生させた。
【産業上の利用可能性】
【００４２】
本発明によれば、磁場によって治療するための布帛であって柔軟性に優れる磁気治療用布帛および繊維製品が提供され、その工業的価値は極めて大である。
【符号の説明】
【００４３】
１：導電性樹脂または金属
２：導電性繊維
【図１】
2017031552.tif 000003
【図２】
2017031552.tif 000004